(57)【要約】【課題】圧力損失の上昇が抑制され、且つ、粒子状物質を捕集する捕集性能に優れたハニカム構造体を提供する。【解決手段】ハニカム構造部１０と、ハニカム構成部１０に形成された複数のセル２のうちの一部のセル２ａのいずれかの端面側の開口部に配設された目封止部７と、を備え、隔壁の厚さが、０．２０〜０．４１ｍｍであり、セル密度が、３１〜６２個／ｃｍ２であり、ハニカム構造部１０のセル２の延びる方向に垂直な断面において、第一セル２ａと第二セル２ｂが交互に配設されており、第一セル２ａの面積Ｓ１に対する、第二セル２ｂの面積Ｓ２の比率（Ｓ２／Ｓ１）が、０．３６〜２．８０であり、隔壁１の気孔率が、４０〜６５％であり、ハニカム構造部１０の外径Ｄ１に対する、ハニカム構造部１０の流入端面１１から流出端面１２までの長さＬ１の比率（Ｌ１／Ｄ１）が、０．２５〜２．１であるハニカム構造体１００。【選択図】図４
2015193495.tif 000002
【特許請求の範囲】
【請求項１】
流入側の端面から流出側の端面まで延びる複数のセルを区画形成する多孔質の隔壁を有するハニカム構造部と、前記複数のセルのうちの一部のセルの前記端面側の開口部に配設された目封止部と、を備え、
前記隔壁の厚さが、０．２０〜０．４１ｍｍであり、
前記ハニカム構造体のセル密度が、３１〜６２個／ｃｍ２であり、
前記ハニカム構造部の前記セルの延びる方向に垂直な断面において、第一セルと第二セルが交互に配設されており、前記第一セルの面積Ｓ１に対する、前記第二セルの面積Ｓ２の比率（Ｓ２／Ｓ１）が、０．３６〜２．８０であり、
前記隔壁の気孔率が、４０〜６５％であり、
前記ハニカム構造部の外径Ｄ１に対する、前記ハニカム構造部の前記流入側の前記端面から前記流出側の前記端面までの長さＬ１の比率（Ｌ１／Ｄ１）が、０．２５〜２．１である、ハニカム構造体。
【請求項２】
前記目封止部が、前記流入側の前記端面のみに配設されている、請求項１に記載のハニカム構造体。
【請求項３】
前記目封止部が、前記流出側の前記端面のみに配設されている、請求項１に記載のハニカム構造体。
【請求項４】
前記目封止部が、前記ハニカム構造部の端面に千鳥状に配設されている、請求項１〜３のいずれか一項に記載のハニカム構造体。
【請求項５】
前記ハニカム構造部の前記流入側の前記端面から前記流出側の前記端面までの長さＬ１が、４０〜３００ｍｍである、請求項１〜４のいずれか一項に記載のハニカム構造体。
【請求項６】
前記ハニカム構造部の前記セルの延びる方向に垂直な断面において、前記隔壁を挟んで隣接する二つのセルの重心の中点と、当該二つのセルの間の前記隔壁の中央と、の距離が、０〜０．１５ｍｍである、請求項１〜５のいずれか一項に記載のハニカム構造体。
【請求項７】
前記ハニカム構造部の前記セルの延びる方向に垂直な断面において、前記第一セルの形状が、三角形、四角形、六角形、及び八角形からなる群より選択される少なくとも１種の形状である、請求項１〜６のいずれか一項に記載のハニカム構造体。
【請求項８】
前記ハニカム構造部の前記セルの延びる方向に垂直な断面において、前記第二セルの形状が、三角形、四角形、六角形、及び八角形からなる群より選択される少なくとも１種の形状である、請求項１〜７のいずれか一項に記載のハニカム構造体。
【請求項９】
前記ハニカム構造部の前記セルの延びる方向に垂直な断面において、前記第一セルの形状と前記第二セルの形状とが同じ形状である、請求項１〜８のいずれか一項に記載のハニカム構造体。
【請求項１０】
前記ハニカム構造部の前記セルの延びる方向に垂直な断面において、前記第一セルの形状と前記第二セルの形状とが異なる形状である、請求項１〜９のいずれか一項に記載のハニカム構造体。
【発明の詳細な説明】
【技術分野】
【０００１】
本発明は、ハニカム構造体に関する。更に詳しくは、粒子状物質を捕集する捕集性能に優れたハニカム構造体に関する。
【背景技術】
【０００２】
ディーゼルエンジンや、直接噴射式ガソリンエンジン等の内燃機関や各種の燃焼装置等から排出されるガスには、煤を主体とする粒子状物質が、多量に含まれている。このような粒子状物質がそのまま大気中に放出されると、環境汚染を引き起こすことがある。そのため、内燃機関や燃焼装置等における排気系には、粒子状物質を捕集するため排ガス浄化フィルタが搭載されている。
【０００３】
このような排ガス浄化フィルタとしては、例えば、「複数のセルを区画形成する多孔質の隔壁を備え、所定のセルの一方の端部と、残余のセルの他方の端部とに目封止部を有する」ハニカム構造体が、用いられている。
【０００４】
近年、ハニカム構造体の一部のセルのみに目封止部を配設した、排ガス浄化フィルタ用のハニカム構造体が提案させている（例えば、特許文献１参照）。このハニカム構造体は、ハニカム構造体の残余のセルが、流入端面から流出端面まで連通した連通セルとなっている。以下、このような、ハニカム構造体の一部のセルのみに目封止部を配設したハニカム構造体を、「片側目封止ハニカム構造体」ということがある。
【先行技術文献】
【特許文献】
【０００５】
【特許文献１】特開２０１２−１８４６６０号公報
【特許文献１】特開２０１２−１８４６５８号公報
【発明の概要】
【発明が解決しようとする課題】
【０００６】
上述した片側目封止ハニカム構造体は、ハニカム構造体の隔壁の気孔率が低く、また、流入端面から流出端面までの長さも短いため、粒子状物質を捕集する捕集性能が低いという問題があった。すなわち、従来の片側目封止ハニカム構造体は、隔壁の気孔率が低いため、流入端面と流出端面とに差圧が生じ難く、隔壁を透過するガスの量が少なく、捕集性能が低いものであった。また、従来の片側目封止ハニカム構造体は、流入端面から流出端面までの長さが短く、隔壁の捕集面積を十分に確保することが困難であるため、捕集性能が低いものであった。
【０００７】
本発明は、上述した問題に鑑みてなされたものである。本発明は、粒子状物質を捕集する捕集性能に優れたハニカム構造体を提供する。
【課題を解決するための手段】
【０００８】
本発明によれば、以下のハニカム構造体が提供される。
【０００９】
［１］  流入側の端面から流出側の端面まで延びる複数のセルを区画形成する多孔質の隔壁を有するハニカム構造部と、前記複数のセルのうちの一部のセルの前記端面側の開口部に配設された目封止部と、を備え、前記隔壁の厚さが、０．２０〜０．４１ｍｍであり、前記ハニカム構造体のセル密度が、３１〜６２個／ｃｍ２であり、前記ハニカム構造部の前記セルの延びる方向に垂直な断面において、第一セルと第二セルが交互に配設されており、前記第一セルの面積Ｓ１に対する、前記第二セルの面積Ｓ２の比率（Ｓ２／Ｓ１）が、０．３６〜２．８０であり、前記隔壁の気孔率が、４０〜６５％であり、前記ハニカム構造部の外径Ｄ１に対する、前記ハニカム構造部の前記流入側の前記端面から前記流出側の前記端面までの長さＬ１の比率（Ｌ１／Ｄ１）が、０．２５〜２．１である、ハニカム構造体。
【００１０】
［２］  前記目封止部が、前記流入側の前記端面のみに配設されている、前記［１］に記載のハニカム構造体。
【００１１】
［３］  前記目封止部が、前記流出側の前記端面のみに配設されている、前記［１］に記載のハニカム構造体。
【００１２】
［４］  前記目封止部が、前記ハニカム構造部の端面に千鳥状に配設されている、前記［１］〜［３］のいずれかに記載のハニカム構造体。
【００１３】
［５］  前記ハニカム構造部の前記流入側の前記端面から前記流出側の前記端面までの長さＬ１が、４０〜３００ｍｍである、前記［１］〜［４］のいずれかに記載のハニカム構造体。
【００１４】
［６］  前記ハニカム構造部の前記セルの延びる方向に垂直な断面において、前記隔壁を挟んで隣接する二つのセルの重心の中点と、当該二つのセルの間の前記隔壁の中央と、の距離が、０〜０．１５ｍｍである、前記［１］〜［５］のいずれかに記載のハニカム構造体。
【００１５】
［７］  前記ハニカム構造部の前記セルの延びる方向に垂直な断面において、前記第一セルの形状が、三角形、四角形、六角形、及び八角形からなる群より選択される少なくとも１種の形状である、前記［１］〜［６］のいずれかに記載のハニカム構造体。
【００１６】
［８］  前記ハニカム構造部の前記セルの延びる方向に垂直な断面において、前記第二セルの形状が、三角形、四角形、六角形、及び八角形からなる群より選択される少なくとも１種の形状である、前記［１］〜［７］のいずれかに記載のハニカム構造体。
【００１７】
［９］  前記ハニカム構造部の前記セルの延びる方向に垂直な断面において、前記第一セルの形状と前記第二セルの形状とが同じ形状である、前記［１］〜［８］のいずれかに記載のハニカム構造体。
【００１８】
［１０］  前記ハニカム構造部の前記セルの延びる方向に垂直な断面において、前記第一セルの形状と前記第二セルの形状とが異なる形状である、前記［１］〜［９］のいずれかに記載のハニカム構造体。
【発明の効果】
【００１９】
本発明のハニカム構造体は、圧力損失の上昇を抑えつつ、粒子状物質を捕集する捕集性能に優れるという効果を奏するものである。したがって、本発明のハニカム構造体は、排ガス浄化用のフィルタとして好適に用いることができる。例えば、ハニカム構造体を排ガス浄化用のフィルタとして用いる場合には、ハニカム構造体を、排ガスが流入する流入口及び浄化された排ガスが流出する流出口を有する缶体内に収納した排ガス浄化装置の状態で使用されることがある。以下、上述したように、ハニカム構造体を、排ガス浄化装置の缶体内に収納することを、「キャニング」ということがある。本発明のハニカム構造体は、機械的強度にも優れており、上記キャニングにおいて、ハニカム構造体が破損し難いという効果を奏するものである。
【図面の簡単な説明】
【００２０】
【図１】本発明のハニカムフィルタの一の実施形態を模式的に示す斜視図である。
【図２】図１に示すハニカムフィルタの流入側の端面を模式的に示す平面図である。
【図３】図１に示すハニカムフィルタの流出側の端面を模式的に示す平面図である。
【図４】図２におけるＡ−Ａ’断面を模式的に示す断面図である。
【発明を実施するための形態】
【００２１】
以下、本発明の実施の形態について、図面を参照しながら具体的に説明する。本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に入ることが理解されるべきである。
【００２２】
（１）ハニカム構造体：
本発明のハニカムフィルタの一の実施形態について説明する。本実施形態のハニカム構造体は、流入側の端面から流出側の端面まで延びる複数のセルを区画形成する多孔質の隔壁を有するハニカム構造部と、複数のセルのうちの一部のセルのいずれかの端面側の開口部に配設された目封止部と、を備えたものである。以下、流入側の端面を、「流入端面」ということがある。流出側の端面を、「流出端面」ということがある。例えば、本実施形態のハニカム構造体は、ハニカム構造部の流入端面側のみに、一部のセルの開口部を封止する目封止部が設けられたハニカム構造体であってもよい。また、本実施形態のハニカム構造体は、ハニカム構造部の流出端面側のみに、一部のセルの開口部を封止する目封止部が設けられたハニカム構造体であってもよい。以下、ハニカム構造部の流入端面側又は流出端面側のみに、一部のセルの開口部を封止する目封止部が設けられたハニカム構造体のことを、「片側目封止ハニカム構造体」ということがある。
【００２３】
本実施形態のハニカム構造体は、以下の構成（Ａ）〜構成（Ｅ）の要件を全て満たすものである。構成（Ａ）：隔壁の厚さが、０．２０〜０．４１ｍｍである。構成（Ｂ）：ハニカム構造体のセル密度が、３１〜６２個／ｃｍ２である。構成（Ｃ）：ハニカム構造部のセルの延びる方向に垂直な断面において、第一のセル（第一セル）と第二のセル（第二セル）が交互に配設されており、第一セルの面積Ｓ１に対する、第二セルの面積Ｓ２の比率（Ｓ２／Ｓ１）が、０．３６〜２．８０である。「第一セルと第二セルが交互に配設されている」とは、第一セルと第二セルとが、隔壁を挟んで隣接して配置されていることを意味する。したがって、ハニカム構造部に形成された所定のセルを、「第一セル」とした場合、当該第一セルと隔壁を挟んで隣接するセルが、「第二セル」となる。本実施形態のハニカム構造体においては、複数のセルが、第一セル又は第二セルによって構成されている。構成（Ｄ）：隔壁の気孔率が、４０〜６５％である。構成（Ｅ）：ハニカム構造部の外径Ｄ１に対する、ハニカム構造部の流入端面から流出端面までの長さＬ１の比率（Ｌ１／Ｄ１）が、０．２５〜２．１である。上記構成（Ａ）〜構成（Ｅ）の要件を満たすことにより、圧力損失の上昇を抑えつつ、粒子状物質を捕集する捕集性能に優れるという効果を奏する。本実施形態のハニカム構造体は、機械的強度にも優れており、排ガス浄化装置の缶体内にハニカム構造体を収納した際に、当該ハニカム構造体が破損し難いという効果も奏する。
【００２４】
本実施形態のハニカム構造体について、図面を参照しつつ更に詳細に説明する。図１は、本発明のハニカムフィルタの一の実施形態を模式的に示す斜視図である。図２は、図１に示すハニカムフィルタの流入側の端面を模式的に示す平面図である。図３は、図１に示すハニカムフィルタの流出側の端面を模式的に示す平面図である。図４は、図２におけるＡ−Ａ’断面を模式的に示す断面図である。
【００２５】
図１〜図４に示すハニカム構造体１００は、ハニカム構造部１０と、目封止部７と、を備えたものである。ハニカム構造部１０は、流入端面１１から流出端面１２まで延びる複数のセル２を区画形成する多孔質の隔壁１を有するものである。ハニカム構造体１００においては、目封止部７が、複数のセル２のうちの一部のセル（例えば、第一セル２ａ）の流入端面１１側の開口部に配設されている。複数のセル２のうちの残余のセル（例えば、第二セル２ｂ）は、流入端面１１及び流出端面１２の開口部のいずれにも目封止部７が配設されておらず、流入端面１１及び流出端面１２の開口部が共に開放されたものとなっている。本実施形態のハニカム構造体１００においては、第一セル２ａと、第二セル２ｂとが、隔壁１を挟んで交互に配置されている。すなわち、第一セル２ａと、第二セル２ｂとは、第一セル２ａ及び第二セル２ｂの各形状の共有する（別言すれば、互いに平行な）一辺を構成する隔壁１を挟んで交互に配置されている。目封止部７は、ハニカム構造部１０の端面に千鳥状に配置されていることが好ましい。このように目封止部７が配置された場合には、開口部に目封止部７が配設されたセル２が「第一セル２ａ」となり、流入側及び流出側のそれぞれの端面の開口部が開放されたセル２が「第二セル２ｂ」となる。
【００２６】
ハニカム構造体１００は、上記構成（Ａ）〜構成（Ｅ）の要件を全て満たすものである。例えば、上記構成（Ａ）〜構成（Ｅ）の要件のうち、１つでも要件を満たさない場合には、圧力損失の上昇、捕集性能の低下、及び機械的強度の低下のうちの少なくとも１つを生じることとなる。例えば、流入端面１１側のみに目封止部７が配設されたハニカム構造体１００を、粒子状物質を捕集するフィルタとして機能させるためには、第二セル２ｂと第一セル２ａとに差圧を生じさせる必要がある。構成（Ａ）〜構成（Ｅ）の要件を全て満たすことにより、第二セル２ｂと第一セル２ａとに、フィルタとして機能させるために十分な差圧を生じさせることができる。
【００２７】
隔壁１の厚さが、０．２０ｍｍ未満の場合には、機械的強度が極めて大きく低下する。隔壁１の厚さが、０．４１ｍｍ超の場合には、圧力損失が極めて大きく上昇する。ハニカム構造体１のセル密度が、３１個／ｃｍ２未満の場合には、機械的強度及び捕集性能が共に低下する。ハニカム構造体１００のセル密度が、６２個／ｃｍ２超の場合には、圧力損失が極めて大きく上昇する。第一セル２ａの面積Ｓ１に対する、第二セル２ｂの面積Ｓ２の比率（Ｓ２／Ｓ１）が、０．３６未満の場合には、圧力損失が極めて大きく上昇する。第一セル２ａの面積Ｓ１に対する、第二セル２ｂの面積Ｓ２の比率（Ｓ２／Ｓ１）が、２．８０超の場合には、捕集性能が極めて大きく低下する。隔壁１の気孔率が、４０％未満の場合には、捕集性能が極めて大きく低下する。隔壁１の気孔率が、６５％超の場合には、機械的強度が極めて大きく低下する。ハニカム構造部１０の外径Ｄ１に対する、ハニカム構造部１０の流入端面１１から流出端面１２までの長さＬ１の比率（Ｌ１／Ｄ１）が、０．２５未満の場合には、捕集性能が極めて大きく低下する。ハニカム構造部１０の外径Ｄ１に対する、ハニカム構造部１０の流入端面１１から流出端面１２までの長さＬ１の比率（Ｌ１／Ｄ１）が、２．１超の場合には、圧力損失が極めて大きく上昇する。以下、単に「ハニカム構造部１０の長さＬ１」という場合は、「ハニカム構造部１０の流入端面１１から流出端面１２までの長さＬ１」のことを意味する。本実施形態のハニカム構造体１００においては、構成（Ａ）〜構成（Ｅ）のうちの一の要件が、構成（Ａ）〜構成（Ｅ）の他の要件と密接な関係を有する。したがって、構成（Ａ）〜構成（Ｅ）の要件の全てを満たす場合に、圧力損失の上昇の抑制、捕集性能の向上、及び機械的強度の向上の効果が良好に発現する。
【００２８】
構成（Ａ）に関し、構成（Ｂ）〜構成（Ｅ）の要件を全て満たす場合には、隔壁の厚さが、０．２０〜０．４１ｍｍでなければ、圧力損失の上昇の抑制、捕集性能の向上、及び機械的強度の向上の３つの効果を全て良好に発現させることは困難である。なお、隔壁の厚さが、０．２５〜０．３６ｍｍであることが好ましく、０．２８〜０．３３ｍｍであることが更に好ましい。構成（Ｂ）〜構成（Ｅ）の要件を全て満たしている場合において、圧力損失の上昇の抑制、捕集性能の向上、及び機械的強度の向上の全ての効果が得られる隔壁の厚さの好適な範囲は、上述したように非常に狭い数値範囲となる。隔壁の厚さは画像解析装置（商品名「ＮＥＸＩＶ、ＶＭＲ−１５１５」、ニコン社製）を用いて隔壁の断面を計測して測定した値である。
【００２９】
構成（Ｂ）に関し、構成（Ａ），構成（Ｃ）〜構成（Ｅ）の要件を全て満たす場合には、ハニカム構造体のセル密度が、３１〜６２個／ｃｍ２でなければ、上記構成（Ａ）で述べた３つの効果を全て良好に発現させることは困難である。なお、ハニカム構造体のセル密度が、３９〜５５個／ｃｍ２であることが好ましく、４０〜５０個／ｃｍ２であることが更に好ましい。
【００３０】
構成（Ｃ）に関し、構成（Ａ），構成（Ｂ），構成（Ｄ），構成（Ｅ）の要件を全て満たす場合には、第一セルの面積Ｓ１に対する、第二セルの面積Ｓ２の比率（Ｓ２／Ｓ１）が、０．３６〜２．８０でなければ、上記構成（Ａ）で述べた３つの効果を全て良好に発現させることは困難である。なお、上記比率（Ｓ２／Ｓ１）が、０．５０〜２．００であることが好ましい。上記比率（Ｓ２／Ｓ１）が、１．００以下（すなわち、Ｓ１＞Ｓ２）の場合には、捕集効率の向上が見込め、上記比率（Ｓ２／Ｓ１）が、１．００を超える（すなわち、Ｓ１＜Ｓ２）の場合には、圧損の低下が見込める。第一セルの面積Ｓ１、及び第二セルの面積Ｓ２は、画像解析装置（商品名「ＮＥＸＩＶ、ＶＭＲ−１５１５」、ニコン社製）を用いてセルの断面を計測して測定した値である。
【００３１】
構成（Ｄ）に関し、構成（Ａ）〜構成（Ｃ），構成（Ｅ）の要件を全て満たす場合には、隔壁の気孔率が、４０〜６５％でなければ、上記構成（Ａ）で述べた３つの効果を全て良好に発現させることは困難である。なお、隔壁の気孔率が、５０〜６０％であることが好ましく、５５〜６０％であることが更に好ましい。構成（Ａ）〜構成（Ｃ），構成（Ｅ）の要件を全て満たしている場合において、圧力損失の上昇の抑制、捕集性能の向上、及び機械的強度の向上の全ての効果が得られる気孔率の好適な範囲は、上述したように非常に狭い数値範囲となる。気孔率は、水銀ポロシメータによって測定した値である。水銀ポロシメータとしては、例えば、Ｍｉｃｒｏｍｅｒｉｔｉｃｓ社製、商品名：Ａｕｔｏｐｏｒｅ  ９５００を挙げることができる。
【００３２】
構成（Ｅ）に関し、構成（Ａ）〜構成（Ｄ）の要件を全て満たす場合には、ハニカム構造部の外径Ｄ１に対する、ハニカム構造部の長さＬ１の比率（Ｌ１／Ｄ１）が、０．２５〜２．１でなければ、上記構成（Ａ）で述べた３つの効果を全て良好に発現させることは困難である。上記比率（Ｌ１／Ｄ１）が、０．５０〜１．５であることが好ましく、０．８〜１．０であることが更に好ましい。
【００３３】
ハニカム構造部の長さＬ１が、４０〜３００ｍｍであることが好ましく、７０〜２８０ｍｍであることが更に好ましく、１００〜２５４ｍｍであることが特に好ましい。ハニカム構造部の長さＬ１が、４０ｍｍ未満であると、捕集性能が低下するため好ましくない。ハニカム構造部の長さＬ１が、３００ｍｍ超であると、圧損が上昇するため好ましくない。ハニカム構造部の外径Ｄ１は、上記構成（Ｅ）を満たしつつ、上述したハニカム構造部の長さＬ１の好ましい数値範囲を満たす、外径Ｄ１であることが好ましい。
【００３４】
ハニカム構造部のセルの延びる方向に垂直な断面において、隔壁を挟んで隣接する二つのセルの重心の中点と、当該二つのセルの間の隔壁の中央と、の距離が、０〜０．１５ｍｍであることが好ましい。この値以上であると、捕集効率の低下や圧損の上昇があるため好ましくない。ハニカム構造部のセルの延びる方向に垂直な断面において、隔壁を挟んで隣接する二つのセルの重心の中点と、当該二つのセルの間の隔壁の中央と、の距離が、０〜０．１２ｍｍであることが好ましく、０〜０．０９ｍｍであることが更に好ましい。
【００３５】
図１〜図４に示すハニカム構造体１００において、ハニカム構造部１０の隔壁１は、セラミックからなる多孔質のものであることが好ましい。隔壁１の材料としては、炭化珪素、珪素−炭化珪素系複合材料、コージェライト、ムライト、アルミナ、スピネル、炭化珪素−コージェライト系複合材料、リチウムアルミニウムシリケート、及びアルミニウムチタネートからなる群より選択される少なくとも１種からなるものであることが好ましい。このような材料を用いることにより、耐熱性に優れたハニカム構造体となる。隔壁１は、上記群より選択される少なくとも１種を主成分として含む材料からなるものであってもよい。ここで、「主成分」とは、隔壁１を構成する材料中に含まれる成分が６０質量％以上の成分のことを意味する。隔壁１が、上記群より選択される少なくとも１種を、８０質量％以上含む材料からなることが好ましく、９０質量％以上含む材料からなることが更に好ましい。
【００３６】
ハニカム構造部１０は、隔壁１を囲繞するように最外周に配設された外周壁３を有していてもよい。このような外周壁３を有することにより、ハニカム構造体１００を、排ガス浄化装置の缶体内に収納し易くなる。外周壁３は、ハニカム構造部１０を作製する過程において、ハニカム成形体を押出成形する際に、隔壁１とともに形成されたものであってもよい。また、押出成形時には外周壁を形成しなくともよい。例えば、セル２を区画形成する隔壁１の外周部分に、セラミック材料を塗工して外周壁３を形成することもできる。更に、ハニカム構造部１０の外周部分を研削して一度除去し、隔壁１を囲繞するようにセラミック材料を塗工して外周壁３を形成することもできる。外周壁３は、隔壁１と同じ材質であってもよいし、異なる材質であってもよい。例えば、外周壁３は、炭化珪素、珪素−炭化珪素系複合材料、コージェライト、ムライト、アルミナ、スピネル、炭化珪素−コージェライト系複合材料、リチウムアルミニウムシリケート、及びアルミニウムチタネートからなる群より選択される少なくとも１種からなるものであることが好ましい。このように構成することによって、耐熱性に優れたハニカム構造体となる。
【００３７】
ハニカム構造部の形状については特に制限はない。例えば、ハニカム構造部の形状としては、ハニカム構造部の端面が円形の柱状（円柱形状）、上記端面がオーバル形状の筒状、上記端面が多角形の柱状の形状を挙げることができる。多角形としては、四角形、五角形、六角形、七角形、八角形等を挙げることができる。図１〜図４においては、ハニカム構造部１０の形状が、端面が円形の柱状である場合の例を示す。
【００３８】
ハニカム構造部１０のセル２の延びる方向に垂直な断面において、第一セル２ａの形状が、三角形、四角形、六角形、及び八角形からなる群より選択される少なくとも１種の形状であることが好ましい。また、ハニカム構造部１０のセル２の延びる方向に垂直な断面において、第二セル２ｂの形状が、三角形、四角形、六角形、及び八角形からなる群より選択される少なくとも１種の形状であることが好ましい。特に、第一セル２ａの形状が、四角形であり、且つ、第二セル２ｂの形状が、八角形であることが更に好ましい。
【００３９】
ハニカム構造部１０のセル２の延びる方向に垂直な断面において、第一セル２ａの形状と第二セル２ｂの形状とが同じ形状であってもよい。また、ハニカム構造部１０のセル２の延びる方向に垂直な断面において、第一セル２ａの形状と第二セル２ｂの形状とが異なる形状であってもよい。
【００４０】
また、図示は省略するが、ハニカム構造体は、セグメント構造のハニカム構造体であってもよい。具体的には、セグメント構造のハニカム構造体としては、複数個のハニカムセグメントが、互いの側面同士が対向するように隣接して配置された状態で接合されたハニカム構造体を挙げることができる。ハニカムセグメントは、第一端面から第二端面まで延びる流体の流路となる複数のセルを区画形成する多孔質の隔壁及び隔壁を取り囲むように配設された外壁を有するものである。複数個のハニカムセグメントを接合した接合体の最外周に、外周壁が配置される。また、複数個のハニカムセグメントを接合した接合体の外周部を研削等によって加工し、セルの延びる方向に垂直な断面の形状を円形等にした後、最外周にセラミック材料を塗工することによって外周壁を配置してもよい。このような、所謂、セグメント構造のハニカム構造体であっても、図１〜図４に示すような、所謂、一体型のハニカム構造体と同様の作用効果を得ることができる。
【００４１】
（２）ハニカム構造体の製造方法：
次に、本発明のハニカム構造体の製造方法について説明する。ただし、本発明のハニカム構造体を製造する方法については、以下の製造方法に限定されることはない。
【００４２】
まず、ハニカム構造体を製造する際には、セラミック原料を含有する成形原料を混合し混練して坏土を得る。この坏土は、ハニカム構造部を作製するためのものである。セラミック原料としては、炭化珪素、珪素−炭化珪素系複合材料、コージェライト化原料、コージェライト、ムライト、アルミナ、スピネル、炭化珪素−コージェライト系複合材料、リチウムアルミニウムシリケート、及びアルミニウムチタネートからなる群より選択される少なくとも１種を用いることが好ましい。なお、コージェライト化原料とは、シリカが４２〜５６質量％、アルミナが３０〜４５質量％、マグネシアが１２〜１６質量％の範囲に入る化学組成となるように配合されたセラミック原料である。コージェライト化原料は、焼成されてコージェライトになるものである。
【００４３】
また、成形原料は、セラミック原料に、分散媒、有機バインダ、無機バインダ、界面活性剤、造孔材等を更に混合して調製することが好ましい。各原料の組成比は、特に限定されず、作製しようとするハニカム構造部の構造、材質等に合わせた組成比とすることが好ましい。分散媒としては、水を用いることができる。有機バインダとしては、メチルセルロース、ヒドロキシプロピルメチルセルロース、ヒドロキシプロピルエチルセルロース、ヒドロキシエチルセルロース、カルボキシメチルセルロース、ポリビニルアルコール、又はこれらを組み合わせたものとすることが好ましい。界面活性剤としては、エチレングリコール、デキストリン、脂肪酸石鹸、ポリアルコール等を用いることができる。これらは、１種単独で使用してもよいし、２種以上を組み合わせて使用してもよい。
【００４４】
造孔材としては、樹脂粒子、デンプン、カーボン等を用いることができる。造孔材は、作製するハニカム構造部の隔壁に細孔を形成するためのものである。造孔材の添加量は、作製するハニカム構造部の隔壁の気孔率や平均細孔径を考慮して適宜調整することが好ましい。
【００４５】
成形原料を混練して坏土を形成する方法としては特に制限はなく、例えば、ニーダー、真空土練機等を用いる方法を挙げることができる。
【００４６】
次に、得られた坏土を成形して、円柱状のハニカム成形体を形成する。ハニカム成形体は、複数のセルを区画形成する隔壁と外周壁とを有するものであることが好ましい。坏土を成形してハニカム成形体を形成する方法としては特に制限はなく、押出成形、射出成形等の公知の成形方法を用いることができる。例えば、所望のセル形状、隔壁厚さ、セル密度を有する押出成形用口金を用いて押出成形する方法等を好適例として挙げることができる。
【００４７】
ハニカム成形体は、乾燥及び焼成後に得られるハニカム構造体が、上述した構成（Ａ）〜構成（Ｄ）の要件を満たすように構成されたものであることが好ましい。ハニカム成形体は、構成（Ｅ）の要件を満たすように構成されたものであってもよいが、ハニカム構造体を得た後に、ハニカム構造部の長さＬ１を変更することもできる。
【００４８】
次に、得られたハニカム成形体を乾燥する。乾燥方法は、特に制限はなく、従来公知のハニカム構造体の製造方法に準じて行うことができる。次に、ハニカム成形体を焼成する。ハニカム成形体を焼成する前には、このハニカム成形体を仮焼することが好ましい。仮焼は、脱脂のために行うものである。ハニカム成形体の焼成は、仮焼した成形体を構成する成形原料を焼結させて緻密化し、所定の強度を確保するために行われるものである。焼成の条件は、成形原料の種類により異なるため、その種類に応じて適当な条件を選択すればよい。例えば、コージェライト化原料を使用している場合には、焼成温度は、１３５０〜１４４０℃が好ましい。また、焼成時間は、最高温度でのキープ時間として、３〜１０時間が好ましい。仮焼、本焼成を行う装置としては、電気炉、ガス炉等を挙げることができる。
【００４９】
以上のようにして、多孔質の隔壁を有する柱状のハニカム構造部を作製することができる。次に、ハニカム構造部の所定のセルの流入側又は流出側の端部の開口部に、目封止材料を充填して、目封止部を形成する。目封止部を形成する方法については、目封止部を備えたハニカム構造体の従来公知の製造方法に準じて行うことができる。
【実施例】
【００５０】
以下、本発明を実施例に基づいて更に詳細に説明するが、本発明はこれらの実施例に限定されるものではない。
【００５１】
（実施例１）
実施例１では、複数のセルを区画形成する多孔質の隔壁を有するハニカム構造部と、複数のセルのうちの一部のセルの前記流入端面側の開口部に配設された目封止部と、を備えたハニカム構造体を作製した。
【００５２】
具体的には、まず、セラミック原料を含有する成形原料を用いて、ハニカム成形体を成形するための坏土を調製した。セラミック原料として、コージェライト化原料を用いた。コージェライト化原料に、分散媒、有機バインダ、分散剤、造孔材を添加して、成形用の坏土を調製した。分散媒の添加量は、コージェライト化原料１００質量部に対して、３５質量部とした。有機バインダの添加量は、コージェライト化原料１００質量部に対して、６質量部とした。造孔材としては、平均粒子径１０〜５０μｍのコークスを用い、目的の気孔率になるよう調整した。得られたセラミック成形原料を、ニーダーを用いて混練して、坏土を得た。
【００５３】
次に、得られた坏土を、真空押出成形機を用いて押出成形し、ハニカム成形体を得た。次に、ハニカム成形体を高周波誘電加熱乾燥した後、熱風乾燥機を用いて１２０℃で２時間乾燥した。その後、１３５０〜１４４０℃で１０時間焼成してハニカム構造部を得た。得られたハニカム構造部は、隔壁の厚さが０．３０５ｍｍで、セル密度が４６．５個／ｃｍ２であった。また、得られたハニカム構造部は、隔壁の気孔率が６０％であった。実施例１のハニカム構造体における、「隔壁の厚さ（ｍｍ）」、「セル密度（個／ｃｍ２）」、及び「気孔率（％）」を、表１に示す。
【００５４】
次に、得られたハニカム構造部の所定のセルの流入側端部の開口部に、目封止材料を充填して、目封止部を形成した。目封止材料は、ハニカム構造部と同じコージェライト化原料を用いた。流入端面側の開口部に目封止部が配設された第一セルと、流入端面及び流出端面の開口部が開放された第二セルとが、隔壁を挟んで交互に配置されるように、所定のセルの開口部に目封止材料を充填した。
【００５５】
ハニカム構造部のセルの延びる方向に垂直な断面における、第一セルの形状及び第二セルの形状は、共に四角形であった。ハニカム構造部のセルの延びる方向に垂直な断面における、第一セルの面積Ｓ１及び第二セルの面積Ｓ２は、共に０．６７５ｍｍ２であった。実施例１のハニカム構造体は、第一セルの面積Ｓ１に対する、第二セルの面積Ｓ２の比率（Ｓ２／Ｓ１）が、１であった。以下、「第一セルの面積Ｓ１に対する、第二セルの面積Ｓ２の比率（Ｓ２／Ｓ１）」のことを、単に「面積比率（Ｓ２／Ｓ１）」ということがある。実施例１のハニカム構造体における、「第一セルの面積Ｓ１ｍｍ２」、「第二セルの面積Ｓ２ｍｍ２」、及び「面積比率（Ｓ２／Ｓ１）」を、表１に示す。
【００５６】
ハニカム構造部のセルの延びる方向に垂直な断面において、隔壁を挟んで隣接する二つのセルの重心の中点と、当該二つのセルの間の隔壁の中央と、の距離は、０ｍｍであった。以下、「隔壁を挟んで隣接する二つのセルの重心の中点と、当該二つのセルの間の隔壁の中央と、の距離」のことを、「オフセット」という。実施例１のハニカム構造体における、「オフセット（ｍｍ）」を、表１に示す。
【００５７】
実施例１のハニカム構造体は、外径Ｄ１が１４３．８ｍｍであり、流入端面から流出端面までの長さＬ１が１６０ｍｍであった。したがって、ハニカム構造部の外径Ｄ１に対する、ハニカム構造部の流入端面から流出端面までの長さＬ１の比率（Ｌ１／Ｄ１）が、１．１１である。実施例１のハニカム構造体における、「外径Ｄ１」、「長さＬ１」、及び「長さ／外径比（Ｌ１／Ｄ１）」を、表１に示す。
【００５８】
【表１】
2015193495.tif 000003
【００５９】
実施例１のハニカム構造体について、以下の方法で、機械的強度、圧力損失、及び捕集効率の評価を行った。評価結果を、表２に示す。また、機械的強度、圧力損失、及び捕集効率の評価結果より、以下の方法で、ハニカム構造体についての総合評価を行った。ハニカム構造体の総合評価を、表２に示す。
【００６０】
［機械的強度］
ハニカム構造体の外周に、厚さ０．５ｍｍのウレタンゴム製のシートを巻き付けた。ハニカム構造体の両端部にも円形のウレタンゴム製のシートを当て、さらに、このウレタンゴム製のシートに厚さ２０ｍｍのアルミニウム製の円板を当てた状態で、アルミニウム製の円板とウレタンゴム製のシートの周りをビニールテープで巻くことによりハニカム構造体の両端部を封止した。この両端部を封止したハニカム構造体を試験用サンプルとした。なお、アルミニウム製の円板や円形のウレタンゴム製のシートの半径はハニカム構造体の端部の半径と同じにした。試験用サンプルを圧力容器に入れ、０．３〜３．０ＭＰａ／分の速度で圧力を上昇させ、ハニカム構造体に破壊あるいはクラックを生じたか否かを調べた。クラックの発生は、圧力をかけていた時の破壊音の有無、及びハニカム構造体の外観を目視することにより確認した。ハニカム構造体に破壊あるいはクラックを生じた際の圧力を、ハニカム構造体の機械的強度（ＭＰａ）とした。また、測定された機械的強度の値から、以下の評価基準により、機械的強度の判定を行った。「機械的強度（ＭＰａ）」、及び下記の判定による結果を、表２に示す。
・判定Ａ：機械的強度が、５．０ＭＰａ以上の場合（特に良好）。
・判定Ｂ：機械的強度が、３．０ＭＰａ以上で、且つ５．０ＭＰａ未満の場合（良好）。
・判定Ｃ：機械的強度が、１．５ＭＰａ以上で、且つ３．０ＭＰａ未満の場合（普通又はやや不良）。
・判定Ｄ：機械的強度が、１．５ＭＰａ未満の場合（不良）。
【００６１】
［圧力損失］
ＰＭ（粒子状物質）が堆積していないハニカム構造体に、８Ｎｍ３／ｍｉｎの流量で常温（２５℃）の空気を流入させ、ハニカム構造体の上流と下流との圧力差を、差圧計で測定し、ハニカム構造体の圧力損失（ｋＰａ）を測定した。また、測定された圧力損失の値から、以下の評価基準により、圧力損失の判定を行った。「圧力損失（ｋＰａ）」、及び下記の判定による結果を、表２に示す。
・判定Ａ：圧力損失が、１．５ｋＰａ以下の場合（特に良好）。
・判定Ｂ：圧力損失が、１．５ｋＰａ超で、且つ３．０ｋＰａ未満の場合（良好）。
・判定Ｃ：圧力損失が、３．０ｋＰａ超で、且つ４．５ｋＰａ未満の場合（普通又はやや不良）。
・判定Ｄ：圧力損失が、４．５ｋＰａ超の場合（不良）。
【００６２】
［捕集効率］
軽油燃料を不完全燃焼させてススを発生させる装置を用い、スス発生量１０ｇ／時間、２００℃の空気（流量３．５Ｎｍ３／分）の条件でハニカム構造体にススを含む排ガスを流した。このハニカム構造体の上流側と下流側とのそれぞれから、バルブを介した配管によりろ紙に通過させ、ろ紙の質量の増加を計測し、上流側と下流側との排ガス中のスス濃度を求めた。質量の計測は、２０分毎に６回実施し、各回の（（上流の気体中のスス濃度−下流の気体中のスス濃度）／（上流の気体中のスス濃度）×１００）の平均値をハニカム構造体の捕集効率とした。捕集効率の測定結果及び下記の判定による結果を、表２に示す。
・判定Ａ：捕集効率が、５０％以上の場合（特に良好）。
・判定Ｂ：捕集効率が、４０％以上で、且つ５０％未満の場合（良好）。
・判定Ｃ：捕集効率が、３０％以上で、且つ４０％未満の場合（普通又はやや不良）。
・判定Ｄ：捕集効率が、３０％未満の場合（不良）。
【００６３】
［総合評価］
以下の評価基準により、ハニカム構造体に対する総合評価を行った。下記の判定による総合評価の結果を、表２に示す。
・合格：機械的強度、圧力損失、及び捕集効率の評価において、評価Ｄが１個もなく、評価Ｃが１個以下の場合を合格とする。
・不合格：機械的強度、圧力損失、及び捕集効率の評価において、評価Ｄが１個以上、又は評価Ｃが２個以上の場合を不合格とする。
【００６４】
【表２】
2015193495.tif 000004
【００６５】
（実施例２〜１８）
実施例２〜１８においては、実施例１のハニカム構造体と同様に、流入側の端面のみに目封止部が配設されたハニカム構造体を作製した。ただし、実施例２〜１８においては、隔壁の厚さ、セル密度、オフセット、面積Ｓ１、面積Ｓ２、面積比率（Ｓ２／Ｓ１）、気孔率、外径Ｄ１、長さＬ１、及び長さ／外径比（Ｌ１／Ｄ１）が、表１に示すような値となるようにハニカム構造体を作製した。ハニカム構造体の作製方法は、実施例１の製造方法に準じて行った。実施例２〜４において、気孔率は、坏土に添加する造孔材の量を変更して調節した。実施例５〜１４において、隔壁の厚さ、セル密度、面積Ｓ１、面積Ｓ２、面積比率（Ｓ２／Ｓ１）、外径Ｄ１、及び長さ／外径比（Ｌ１／Ｄ１）は、坏土を押出成形する押出成形用口金を変更して調節した。実施例１５〜１８において、長さＬ１は、ハニカム成形体を押出成形する長さを変更して調節した。
【００６６】
実施例１１のハニカム構造体は、第一セルの形状が、八角形であり、第二セルの形状が、四角形である。実施例１２のハニカム構造体は、第一セルの形状が、四角形であり、第二セルの形状が、八角形である。実施例１３のハニカム構造体は、第一セルの形状が、八角形であり、第二セルの形状が、四角形である。実施例１４のハニカム構造体は、第一セルの形状が、四角形であり、第二セルの形状が、八角形である。
【００６７】
実施例２〜１８のハニカム構造体についても、実施例１と同様の方法で、機械的強度、圧力損失、及び捕集効率の評価を行った。評価結果を、表２に示す。また、機械的強度、圧力損失、及び捕集効率の評価結果より、上述した評価基準により、ハニカム構造体についての総合評価を行った。ハニカム構造体の総合評価を、表２に示す。
【００６８】
（実施例１９〜３６）
実施例１９〜３６においては、流出側の端面のみに目封止部が配設されたハニカム構造体を作製した。ただし、実施例１９〜３６においては、隔壁の厚さ、セル密度、オフセット、面積Ｓ１、面積Ｓ２、面積比率（Ｓ２／Ｓ１）、気孔率、外径Ｄ１、長さＬ１、及び長さ／外径比（Ｌ１／Ｄ１）が、表３に示すような値となるようにハニカム構造体を作製した。ハニカム構造体の作製方法は、実施例１の製造方法に準じて行った。実施例１９のハニカム構造体は、実施例１のハニカム構造体における目封止部の配設位置が流出側の端面となったものである。実施例２０〜２２において、気孔率は、坏土に添加する造孔材の量を変更して調節した。実施例２３〜３２において、隔壁の厚さ、セル密度、面積Ｓ１、面積Ｓ２、面積比率（Ｓ２／Ｓ１）、外径Ｄ１、及び長さ／外径比（Ｌ１／Ｄ１）は、坏土を押出成形する押出成形用口金を変更して調節した。実施例３３〜３６において、長さＬ１は、ハニカム成形体を押出成形する長さを変更して調節した。
【００６９】
実施例２９のハニカム構造体は、第一セルの形状が、八角形であり、第二セルの形状が、四角形である。実施例３０のハニカム構造体は、第一セルの形状が、四角形であり、第二セルの形状が、八角形である。実施例３１のハニカム構造体は、第一セルの形状が、八角形であり、第二セルの形状が、四角形である。実施例３２のハニカム構造体は、第一セルの形状が、四角形であり、第二セルの形状が、八角形である。
【００７０】
実施例１９〜３６のハニカム構造体についても、実施例１と同様の方法で、機械的強度、圧力損失、及び捕集効率の評価を行った。評価結果を、表４に示す。また、機械的強度、圧力損失、及び捕集効率の評価結果より、上述した評価基準に従い、ハニカム構造体についての総合評価を行った。ハニカム構造体の総合評価を、表４に示す。
【００７１】
【表３】
2015193495.tif 000005
【００７２】
【表４】
2015193495.tif 000006
【００７３】
（比較例１〜１０）
実施例１〜１０においては、実施例１のハニカム構造体と同様に、流入側の端面のみに目封止部が配設されたハニカム構造体を作製した。ただし、比較例１〜１０においては、隔壁の厚さ、セル密度、オフセット、面積Ｓ１、面積Ｓ２、面積比率（Ｓ２／Ｓ１）、気孔率、外径Ｄ１、長さＬ１、及び長さ／外径比（Ｌ１／Ｄ１）が、表１に示すような値となるようにハニカム構造体を作製した。ハニカム構造体の作製方法は、実施例１の製造方法に準じて行った。
【００７４】
比較例７のハニカム構造体は、第一セルの形状が、八角形であり、第二セルの形状が、四角形である。比較例８のハニカム構造体は、第一セルの形状が、四角形であり、第二セルの形状が、八角形である。
【００７５】
比較例１〜１０のハニカム構造体についても、実施例１と同様の方法で、機械的強度、圧力損失、及び捕集効率の評価を行った。評価結果を、表２に示す。また、機械的強度、圧力損失、及び捕集効率の評価結果より、上述した評価基準により、ハニカム構造体についての総合評価を行った。ハニカム構造体の総合評価を、表２に示す。
【００７６】
（比較例１１〜２０）
実施例１１〜２０においては、実施例１９のハニカム構造体と同様に、流出側の端面のみに目封止部が配設されたハニカム構造体を作製した。ただし、比較例１１〜２０においては、隔壁の厚さ、セル密度、オフセット、面積Ｓ１、面積Ｓ２、面積比率（Ｓ２／Ｓ１）、気孔率、外径Ｄ１、長さＬ１、及び長さ／外径比（Ｌ１／Ｄ１）が、表３に示すような値となるようにハニカム構造体を作製した。ハニカム構造体の作製方法は、実施例１の製造方法に準じて行った。
【００７７】
比較例１７のハニカム構造体は、第一セルの形状が、八角形であり、第二セルの形状が、四角形である。比較例１８のハニカム構造体は、第一セルの形状が、四角形であり、第二セルの形状が、八角形である。
【００７８】
比較例１１〜２０のハニカム構造体についても、実施例１と同様の方法で、機械的強度、圧力損失、及び捕集効率の評価を行った。評価結果を、表４に示す。また、機械的強度、圧力損失、及び捕集効率の評価結果より、上述した評価基準により、ハニカム構造体についての総合評価を行った。ハニカム構造体の総合評価を、表４に示す。
【００７９】
（結果）
実施例１〜１８及び実施例１９〜３６のハニカム構造体は、総合評価について、全て合格との評価であった。比較例１〜１０及び比較例１１〜２０のハニカム構造体は、以下のような結果となった。
（１）比較例１及び比較例１１のハニカム構造体は、上述した構成（Ａ）〜構成（Ｃ）及び構成（Ｅ）の要件を満たす場合において、気孔率が低すぎて、第二セルから第一セルの排ガスの移動が行われ難く、捕集効率が著しく低いものであった。
（２）比較例２及び比較例１２のハニカム構造体は、上述した構成（Ａ）〜構成（Ｃ）及び構成（Ｅ）の要件を満たす場合において、気孔率が高すぎて、機械的強度が著しく低いものであった。
（３）比較例３及び比較例１３のハニカム構造体は、上述した構成（Ｂ）〜構成（Ｅ）の要件を全て満たす場合において、隔壁の厚さが薄すぎて、機械的強度が著しく低いものであった。
（４）比較例４及び比較例１４のハニカム構造体は、上述した構成（Ｂ）〜構成（Ｅ）の要件を全て満たす場合において、隔壁の厚さが厚すぎて、機械的強度が著しく低いものであった。
（５）比較例５及び比較例１５のハニカム構造体は、上述した構成（Ａ）及び構成（Ｃ）〜構成（Ｅ）の要件を全て満たす場合において、セル密度が小さすぎて、機械的強度及び捕集効率についての向上が図れなかった。
（６）比較例６及び比較例１６のハニカム構造体は、上述した構成（Ａ）及び構成（Ｃ）〜構成（Ｅ）の要件を全て満たす場合において、セル密度が大きすぎて、圧力損失が著しく高くなった。
（７）比較例７及び比較例１７のハニカム構造体は、上述した構成（Ａ），構成（Ｂ），構成（Ｄ），構成（Ｅ）の要件を全て満たす場合において、面積比率（Ｓ２／Ｓ１）が小さすぎて、圧力損失が著しく高いものであった。
（８）比較例８及び比較例１８のハニカム構造体は、上述した構成（Ａ），構成（Ｂ），構成（Ｄ），構成（Ｅ）の要件を全て満たす場合において、面積比率（Ｓ２／Ｓ１）が大きすぎて、捕集効率が著しく低いものであった。
（９）比較例９及び比較例１９のハニカム構造体は、上述した構成（Ａ）〜構成（Ｄ）の要件を全て満たす場合において、長さ／外径比（Ｌ１／Ｄ１）が小さすぎて、捕集効率が著しく低いものであった。
（１０）比較例１０及び比較例２０のハニカム構造体は、上述した構成（Ａ）〜構成（Ｄ）の要件を全て満たす場合において、長さ／外径比（Ｌ１／Ｄ１）が大きすぎて、圧力損失が著しく高いものであった。
【産業上の利用可能性】
【００８０】
本発明のハニカムフィルタは、内燃機関や各種の燃焼装置等から排出されるガスを、浄化するためのフィルタとして好適に利用することができる。
【符号の説明】
【００８１】
１：隔壁、２：セル、２ａ：セル（第一セル）、２ｂ：セル（第二セル）、３：外周壁、７：目封止部、１０：ハニカム構造部、１１：流入端面、１２：流出端面、１００：ハニカム構造体、Ｄ１：ハニカム構造部の外径、Ｌ１：ハニカム構造部の流入端面から流出端面までの長さ。
【図１】
2015193495.tif 000007
【図２】
2015193495.tif 000008
【図３】
2015193495.tif 000009
【図４】
2015193495.tif 000010